СПОСОБ ПОВЫШЕНИЯ ИНТЕНСИВНОСТИ СВЕЧЕНИЯ АЛЮМИНАТНЫХ ЛЮМИНОФОРОВ

2
4
3
4
2
4
1. Способ повышения интенсивности свечения алюминатных люминофоров, заключающийся в том, что алюминатные люминофоры, представляющие собой оксидную матрицу на основе оксида алюминия и оксидов, по крайней мере, одного элемента, выбранного из группы: Mg, Ca, Sr, Ba, Zn, Mn, Si, активированную по меньшей мере одним редкоземельным элементом, обрабатывают водными растворами агентов, выбранных из группы: HSO, НРO, монозамещенные фосфаты, смесь трех- или двузамещенных фосфатов с по крайней мере одной из кислот: НСl, HSO или
3
НNО при контролируемом рН среды в начале и конце реакции.
2
4
3
4
2
4
3
2. Способ по п.1, заключающийся в том, что в случае, когда агентами являются HSO, НРO, смеси трех- или двузамещенных фосфатов с по крайней мере одной из кислот: НСl, HSO или HNO, процесс ведут при рН 1 в начале и не более 4 в конце реакции.
3. Способ по п.1, заключающийся в том, что в случае, когда агентом являются монозамещенные фосфаты, процесс ведут при рН 6 в начале и не более 7 в конце реакции.
2
2
3
4. Способ по п.1, заключающийся в том, что оксидная матрица имеет формулу: МО·SiO·АlO:R, где М - один или несколько элементов, выбранных из группы: Ca, Mg, Sr, Ba, Zn, R - редкоземельный металл, выбранный из группы, состоящей из Dy, Nd, Eu, Tm, Tb, Y, Yb.
2
4
5. Способ по п.1, заключающийся в том, что оксидная матрица имеет формулу: МАlO:R, где М - металл, выбранный из группы: Sr, Са, Ba, или их совокупность, R - редкоземельный металл, выбранный из группы: Dy, Nd, Eu, Tm, Tb, Y, Yb.
4
14
25
6. Способ по п.1, заключающийся в том, что оксидная матрица имеет формулу: SrAlO:R, где R - редкоземельный металл, выбранный из группы: Dy, Nd, Eu, Tm, Tb, Y, Yb.
4
7. Способ по п.1, заключающийся в том, что оксидная матрица имеет формулу: МАlO:R, где М - металл, выбранный из группы: Sr, Са, Ba, или их совокупность, R - редкоземельный металл, выбранный из группы: Dy, Nd, Eu, Tm, Tb, Y, Yb.